(57)【要約】      （修正有）【課題】膜電極接合体全体の厚さが大きくなることを防止する。【解決手段】電解質膜１１と、電解質膜１１の面上に形成され、触媒とアイオノマとを含む触媒層１５と、触媒層１５の電解質膜１１とは反対側の面上に形成されたガス拡散層１８と、を備え、触媒層１５は、電解質膜１１と接する第１の層Ｃ１と、ガス拡散層１８と接する第２の層Ｃ２と、を有し、第１の層Ｃ１における電解質膜１１と接する第１の部分のアイオノマ量Ｖ１は、第１の層Ｃ１における第２の層Ｃ２と接する第２の部分のアイオノマ量Ｖ２よりも多く、第２の層Ｃ２におけるガス拡散層１８と接する第３の部分のアイオノマ量Ｖ３は、第１の部分Ｃ１のアイオノマ量よりも多い膜電極接合体。【選択図】図３
2016095972.tif 000002
【特許請求の範囲】
【請求項１】
膜電極接合体であって、
電解質膜と、
前記電解質膜の面上に形成され、触媒とアイオノマとを含む触媒層と、
前記触媒層の前記電解質膜とは反対側の面上に形成されたガス拡散層と、を備え、
前記触媒層は、前記電解質膜と接する第１の層と、前記ガス拡散層と接する第２の層と、を有し、
前記第１の層における前記電解質膜と接する第１の部分のアイオノマ量は、前記第１の層における前記第２の層と接する第２の部分のアイオノマ量よりも多く、
前記第２の層における前記ガス拡散層と接する第３の部分のアイオノマ量は、前記第１の部分のアイオノマ量よりも多い、膜電極接合体。
【請求項２】
請求項１に記載の膜電極接合体であって、
前記触媒層の厚さをＤとすると、前記第２の層の厚さは、０．０５・Ｄ以下である、膜電極接合体。
【請求項３】
請求項１または請求項２に記載の膜電極接合体と、前記膜電極接合体を挟持するセパレータと、を備える燃料電池。
【発明の詳細な説明】
【技術分野】
【０００１】
本発明は、膜電極体と、膜電極体を備える燃料電池に関する。
【背景技術】
【０００２】
燃料電池は、電解質膜の面上に触媒層とガス拡散層とがこの順番で積層された膜電極接合体を備える。従来、特許文献１に記載されているように、触媒層を、電解質膜と接する第１の層部分と、ガス拡散層と接する第２の層部分と、前記第１と第２の層部分の間に位置する第３の層部分とに分けたときに、前記第１と第２の層部分のそれぞれのアイオノマ量を、前記第３の層部分のアイオノマ量よりも多くする技術が知られている。これにより、水素イオン（Ｈ+。「プロトン」ともいう。）の移動抵抗の低減とガス拡散性の向上に加え、電解質膜および触媒層の含水量の低下を防止できる。
【先行技術文献】
【特許文献】
【０００３】
【特許文献１】特開２０１０−２５１１４０号公報
【発明の概要】
【発明が解決しようとする課題】
【０００４】
しかしながら、前記従来の技術によれば、触媒層の厚さが大きくなるために、膜電極接合体全体の厚さが大きくなるという課題があった。そのほか、低コスト化、省資源化、製造の容易化等が望まれていた。
【課題を解決するための手段】
【０００５】
本発明は、上述の課題の少なくとも一部を解決するためになされたものであり、以下の形態として実現することが可能である。
【０００６】
（１）本発明の一形態は、膜電極接合体である。膜電極接合体は、電解質膜と、前記電解質膜の面上に形成され、触媒とアイオノマとを含む触媒層と、前記触媒層の面上に形成されたガス拡散層と、を備えていてもよい。前記触媒層は、前記電解質膜と接する第１の層と、前記ガス拡散層と接する第２の層と、を有していてもよい。前記第１の層における前記電解質膜と接する第１の部分のアイオノマ量は、前記第１の層における前記第２の層と接する第２の部分のアイオノマ量よりも多くてもよい。前記第２の層における前記ガス拡散層と接する第３の部分のアイオノマ量は、前記第１の部分のアイオノマ量よりも多くてもよい。ここで、「アイオノマ量」とは、単位体積（１ｃｍ3）当たりのアイオノマの質量（ｇ）を意味する。例えば、第１の分の体積がＶａ１（ｃｍ3）であり、第１の部分に含まれるアイオノマの質量がＭａ１（ｇ）であった場合、第１の部分のアイオノマ量はＭａ１／Ｖａ１（ｇ／ｃｍ3）となる。なお、アイオノマ量の算出にあたり、算出対象となる部分を複数個のブロックに分割し、ブロック毎にアイオノマ量を算出した場合は、ブロック毎のアイオノマ量の平均をそれぞれの部分のアイオノマ量とする。特許請求の範囲および本明細書において、アイオノマ量という時には、同様の意味を指すものとする。
【０００７】
上記構成の膜電極接合体によれば、第２の層におけるガス拡散層と接する第３の部分のアイオノマ量が第１の層における電解質膜と接する第１の部分のアイオノマ量よりも多い。第１の部分は第３の部分のアイオノマ量よりも少ないことから、第１の部分と第３の部分とのアイオノマ量が同じであるものと比べて、触媒層全体の厚さを低減できる。一般にアイオノマの量が少ないほど隣接する層との密着力が低下するという背反があるが、電解質膜と接する第１の部分には、電解質膜にアイオノマが含まれている関係から、第１の部分のアイオノマ量を少なくしても、電解質膜に含まれるアイオノマが修復機能として働くため、電解質膜との間の密着力が低減されることがない。このため、例え、第１の部分のアイオノマ量を第３の部分のアイオノマ量よりも少なくしても、電解質膜との間の密着力を保持したまま、触媒層全体の厚さを低減することが可能となる。したがって、この膜電極接合体は、厚さを低減できるという効果を奏する。また、第１の層における電解質膜と接する第１の部分のアイオノマ量は、第１の層における第２の層と接する第２の部分のアイオノマ量よりも多いことから、プロトンの移動抵抗を低減できるという効果も奏する。
【０００８】
（２）前記形態の膜電極接合体において、前記触媒層の厚さをＤとすると、前記第２の層の厚さは、０．０５・Ｄ以下であってもよい。この膜電極接合体によれば、厚さが薄くなった分だけ、アイオノマ量を少なくできることから、排水性を向上することができる。これにより、第２の層とガス拡散層との間の含水量が低減し、ガス拡散抵抗が低くなるため、燃料電池の発電性能が向上する。
【０００９】
（３）本発明の他の形態は、燃料電池である。燃料電池は、前記形態の膜電極接合体と、前記膜電極接合体を挟持するセパレータと、を備えていてもよい。この構成によれば、膜電極接合体の厚さを小さくできることから、燃料電池をコンパクト化することができる。
【図面の簡単な説明】
【００１０】
【図１】本発明の一実施形態としての膜電極接合体を備える単セルの概略構成を示す図である。
【図２】カソード触媒層の状態を模式的に示す説明図である。
【図３】カソード触媒層の構成とアイオノマ量を示す説明図である。
【図４】膜電極接合体の製造方法を示す工程図である。
【図５】第２の層の厚さとガス拡散抵抗との関係を示すグラフである。
【発明を実施するための形態】
【００１１】
次に、本発明の実施形態を説明する。
Ａ．全体構成：
図１は、本発明の一実施形態としての膜電極接合体１０を備える単セル１の概略構成を示す図である。図１（Ａ）は、単セル１の分解斜視図であり、図１（Ｂ）は、図１（Ａ）のＢ−Ｂ断面の模式図である。単セル１は、複数積層させたスタック構造とすることで固体高分子型燃料電池を構成している。固体高分子型燃料電池は、単セル１を複数積層させた積層体の両側を２枚のエンドプレートにより挟持することで作製される。図１（Ａ）に示すように単セル１は、電解質膜１１の両面上に、カソード１２とアノード１３とをそれぞれ形成した膜電極接合体１０と、膜電極接合体１０を挟持するセパレータ２０，２２と、を備える。図示の都合上、カソード１２は、電解質膜１１に隠れた位置に存在する。図１（Ｂ）に示すように、カソード１２は、電解質膜１１の一方の面上に形成されたカソード触媒層１５と、カソード触媒層１５上に形成されたカソードガス拡散層１８と、を備える。また、アノード１３は、電解質膜１１の他方の面上に形成されたアノード触媒層１４と、アノード触媒層１４上に形成されたアノードガス拡散層１６と、を備える。なお、本明細書の「膜電極接合体」とは、電解質膜と触媒層とガス拡散層とがこの順番で積層された構造物を指す。
【００１２】
電解質膜１１は、プロトン伝導性を有する固体高分子電解質で形成されている。具体的には、フッ素系スルホン酸高分子樹脂から作製された固体高分子電解質膜（例えば、ナフィオン（デュポン社の登録商標））が用いられる。触媒層１４，１５は、触媒を担持した担体と、担体の周囲を覆うアイオノマとにより形成される。具体的には、例えば、白金を担持したカーボン粒子と、アイオノマとにより形成される。触媒層１４，１５の具体的な構成と作製方法については後述する。ガス拡散層１６，１８は、ガス透過性を有するとともに導電性の良好な材料で形成される。このような材料としては、例えば、カーボンペーパーやカーボンクロスが用いられる。
【００１３】
セパレータ２０，２２は、水素透過性が低く導電性の良好な材料で形成される。このような材料としては、例えば樹脂に導電材料を混入して成形したものが用いられる。セパレータ２０，２２は、単セル１内に配置されて反応ガス（水素ガスを含有する燃料ガス又は酸素を含有する酸化ガス）が流れるガス流路を形成する部材であって、その両面には、ガス流路を形成するために溝２６，２８が形成されている。具体的には、図１（Ａ），（Ｂ）に示すように、セパレータ２０の２つの面の内、アノード１３と接する面に形成された溝２８には燃料ガスが流れ、セパレータ２２の２つの面の内、カソード１２と接する面に形成された溝２６には酸化ガスが流れる。なお、セパレータ２０，２２はそれぞれ、一方の面には溝２６が形成されると共に、他方の面には溝２８が形成されている。
【００１４】
セパレータ２０，２２は、その外周近くの互いに対応する位置に、貫通孔３０〜３４を備えている。貫通孔３０〜３４は、単セル１を複数積層させ燃料電池を組み立てた場合に、互いに重なり合って、単セル１の積層方向に沿って燃料電池内部を貫通する流路を形成する。すなわち、溝２６，２８に対して反応ガスを供給する反応ガス供給マニホールドと、カソード１２又はアノード１３を通過した反応ガスを排出する反応ガス排出マニホールドとを形成する。本実施形態では、溝２６の一端と連通する貫通孔３２は、燃料電池の外部から供給された酸化ガスが流れる酸化ガス供給マニホールドを形成し、溝２６の他端と連通する貫通孔３４は、カソード１２を通過した酸化ガスが流れる酸化ガス排出マニホールドを形成する。また、溝２８の一端と連通する貫通孔３０は、燃料電池の外部から供給された燃料ガスが流れる燃料ガス供給マニホールドを形成し、溝２８の他端と連通する貫通孔３１は、アノード１３を通過する燃料ガスが流れる燃料ガス排出マニホールドを形成する。なお、図示は省略しているが、スタック構造の内部温度を調節するために、各単セル１間に、あるいは所定数の単セル１を積層する毎に、冷媒の通過する冷媒流路を設けても良い。冷媒流路は、隣り合う単セル１間において、一方の単セル１が備えるセパレータ２０と、これに隣接して設けられる他方の単セルのセパレータ２２との間に設ければよい。
【００１５】
Ｂ．触媒層の構成：
図２は、カソード触媒層１５の状態を模式的に示す図である。カソード触媒層１５は、複数のカーボン粒子１５０と、各カーボン粒子１５０に担持された触媒としての白金１５２と、カーボン粒子１５０と白金１５２とを被覆するアイオノマ１５４と、を備える。図２において、カーボン粒子１５０は大きい円で示し、触媒１５２はカーボン粒子１５０の円よりも直径の小さい円で示した。カソード触媒層１５は、その厚さ方向（図２の上下方向）において、電解質膜１１側に位置する第１の層と、カソードガス拡散層１８側に位置する第２の層と、を有し、各層の界面のアイオノマ量（ｇ／ｃｍ3）を互いに異ならせた構成となっている。このアイオノマ量の分布の詳細は後述する。
【００１６】
図１のアノード１３側で生成されたプロトンは、電解質膜１１を通りカソード触媒層１５に達する。カソード触媒層１５に達したプロトンは、カソード触媒層１５中のアイオノマ１５４を介して、カソード触媒層１５中の触媒１５２に到達する。図２に示すように、カソードガス拡散層１８からカソード触媒層１５に供給された酸化ガス中の酸素は、カソード触媒層１５中の空隙１５６を通ることでカソード触媒層１５中に拡散し、触媒１５２に到達する。また、図示はしないが、アノード側で生成した電子は、外部回路を通ってカソード触媒層１５に達し、カソード触媒層１５中のカーボン粒子１５０を介して触媒１５２に到達する。触媒１５２に達したプロトンと電子と酸素が反応して水が生成される。さらに、特に高温（例えば燃料電池内の温度が９０℃以上）での燃料電池の運転の際には、電解質膜１１やカソード触媒層１５に含まれる水が蒸発し、蒸発した水はカソードガス拡散層１８を通りカソード排ガスと共に燃料電池外に排出される。
【００１７】
図３は、カソード触媒層１５の構成とアイオノマ量分布特性とを示す説明図である。図中の（ａ）は、カソード触媒層１５の構成を模式的に示す図である。図中の（ｂ）は、アイオノマ量分布特性を示すグラフである。アノード触媒層１４の構成は、カソード触媒層１５と同様の構成であるため説明は省略する。図３（ａ）に示すように、カソード触媒層１５は、一体的に形成されているが、機能的には、電解質膜１１と接する第１の層Ｃ１と、カソードガス拡散層１８と接する第２の層Ｃ２とに分かれる。第１の層Ｃ１と第２の層Ｃ２とは、アイオノマ量が急激に変化する部分を界面として分けられている。
【００１８】
図３（ｂ）は、グラフの横軸にカソード触媒層１５における厚さ方向の位置を示し、縦軸にアイオノマ量を示す。図３（ｂ）に示すように、カソード触媒層１５の厚さをＤとすると、第２の層Ｃ２の厚さは０．０５・Ｄである。なお、０．０５・Ｄに換えて、０．０５・Ｄ以下の他の値としてもよい。
【００１９】
また、第１の層Ｃ１における電解質膜１１と接する部分を第１の部分Ｐ１とし、第１の層Ｃ１における第２の層Ｃ２と接する部分を第２の部分Ｐ２とし、第２の層Ｃ２におけるガス拡散層１８と接する部分を第３の部分Ｐ３とすると、第１の部分Ｐ１のアイオノマ量Ｖ１は第２の部分Ｐ２のアイオノマ量Ｖ２よりも多く、第３の部分Ｐ３のアイオノマ量Ｖ３は第１の部分Ｐ１のアイオノマ量Ｖ１よりも多い。すなわち、Ｖ３＞Ｖ１＞Ｖ２となる。また、第２の層Ｃ２において、第３の部分Ｐ３から第２の部分Ｐ２に向かうに連れてアイオノマ量はＶ３からＶ２へ漸次、減少する。第１の層Ｃ１において、第２の部分Ｐ２から第１の部分Ｐ１に向かうに連れてアイオノマ量はＶ２からＶ１へ漸次、増加する。
【００２０】
「アイオノマ量」とは、前述したように、単位体積当たりのアイオノマの質量（ｇ／ｃｍ3）である。なお、アイオノマ量に換えて、アイオノマ比率、すなわち、単位体積当たりのアイオノマの比率によって定めることもできる。第１〜第３の部分Ｐ１〜Ｐ３のアイオノマ量は、例えば、ＡＦＭ（原子間力顕微鏡）／電流同時測定を行うことによって−５０［ｎＡ］以下の電流が流れる部分の面積を測定することで、算出することができる。なお、算出対象となる各部分Ｐ１〜Ｐ３は、接する部分の一箇所であってもよいし、複数箇所としてもよい。複数箇所とした場合は、箇所毎にアイオノマ量を測定し、箇所毎のアイオノマ量の平均を、その部分におけるアイオノマ量として求めればよい。
【００２１】
以上のようなアイオノマ量分布特性をとることによって、第１の部分Ｐ１の空隙率は第２の部分Ｐ２の空隙率よりも小さく、第３の部分Ｐ３の空隙率は第１の部分Ｐ１の空隙率よりも小さくなる。すなわち、アイオノマ量の多少は、算出した空隙率を基に決定することができる。空隙率が大きい部分はアイオノマ量が少なく、空隙率が小さい部分はアイオノマ量が多いことが分かる。
【００２２】
このように、第１の層Ｃ１における電解質膜１１と接する第１の部分Ｐ１は第２の部分Ｐ２よりもアイオノマ量が多く、また空隙率が小さいことから、プロトンの移動抵抗を低減できる。また、第２の層Ｃ２におけるガス拡散層１８と接する第３の部分Ｐ３は第２の部分Ｐ２よりもアイオノマ量が多く、空隙率が小さいことから、蒸発した水が燃料電池外へ排出するのを抑制することができ、電解質膜１１及び触媒層１４，１５の含水量の低下を防止することができる。さらに、第１の層Ｃ１と第２の層Ｃ２との間の第２の部分Ｐ２は、第１と第３の部分Ｐ１，Ｐ３よりもアイオノマ量が少なく、空隙率が大きいことから、触媒層１４，１５中の反応ガスの拡散性を向上させることができる。
【００２３】
また、膜電極接合体１０は、電解質膜１１及び触媒層１４，１５の含水量の低下を防止できることから、膜電極接合体１０を備えた燃料電池は、乾燥しやすい環境下（例えば、燃料電池内が温度９０℃以上になる環境下）における性能低下を防止することができる。
【００２４】
なお、触媒層１４，１５の厚さは、特に限定されないが、それぞれ２μｍ以上２５μｍ以下であることが好ましい。また、反応ガスの拡散性を向上させるために、第１の層Ｃ１の複数の空隙１５６は互いに連通していることが好ましい。また、ガス拡散層１６，１８から供給される反応ガスを電解質膜１１側に位置する第１の層Ｃ１にまで拡散させるために、触媒層１４，１５中の空隙１５６は第２の層Ｃ２から第１の層Ｃ１まで互いに連通していることが好ましい。
【００２５】
Ｃ．製造方法：
図４は、膜電極接合体１０の製造方法を示す工程図である。図示するように、膜電極接合体１０の製造に当たっては、まず、カソード触媒層１５用の触媒インクを作製する（工程Ｓ１）。詳しくは、白金触媒が担持されたカーボン材料とアイオノマとを用い、これらを、重量としてアイオノマ／カーボン比が１〜１．２となるように、水とエタノールとに分散させることによって、触媒インクを作製する。
【００２６】
次いで、工程Ｓ１で得られた触媒インクをポリテトラフルオロエチレン（ＰＴＦＥ）シートに塗工し、５０℃〜１５０℃で２分以上、乾燥することによって、カソード触媒層を作製する(工程Ｓ２）。同様に、アノード触媒層１４についても、工程Ｓ１および工程Ｓ２によって作製する。
【００２７】
続いて、工程Ｓ２で得られたカソード触媒層とアノード触媒層とを電解質膜にホットプレスによって転写することによって、ＭＥＡ（Membrane Electrode Assembly）を作製する（工程Ｓ３）。このホットプレスで加熱、加圧することによって、触媒層の中のアイオノマを電解質膜側に偏らせることができ、図３（ｂ）に示したアイオノマ量分布特性を有する触媒層を得ることができる。なお、ホットプレスに換えて、ホットロールプレス等の他の方法により加熱・加圧を行う構成としてもよい。
【００２８】
続いて、ＭＥＡにガス拡散層をホットプレスにより接合することによって、ＭＥＧＡ（Membrane Electrode and Gas Diffusion Layer Assembly）としての膜電極接合体１０が製造される。ホットプレスに換えて、ホットロールプレス等の他の方法により加熱・加圧を行う構成としてもよい。
【００２９】
Ｄ．実施形態の効果：
以上のように構成された本実施形態の膜電極接合体１０によれば、触媒層１５において、第１の層Ｃ１における電解質膜１１と接する第１の部分Ｐ１のアイオノマ量Ｖ１が、第２の層Ｃ２におけるガス拡散層１８と接する第３の部分Ｐ３のアイオノマ量Ｖ３よりも少ないことから、触媒層１５全体の厚さを低減できる。一般にアイオノマの量が少ないほど隣接する層との密着力が低下するという背反があるが、電解質膜１１と接する第１の部分Ｐ１には、電解質膜１１にアイオノマが含まれている関係から、第１の部分Ｐ１のアイオノマ量Ｖ１を少なくしても、電解質膜１１に含まれるアイオノマが修復機能として働くため、電解質膜１１との間の密着力が低減されることがない。このため、例え、第１の部分Ｐ１のアイオノマ量Ｖ１を第３の部分Ｐ３のアイオノマ量Ｖ３よりも少なくしても、電解質膜１１との間の密着力を保持したまま、触媒層１５全体の厚さを低減することが可能となる。したがって、この膜電極接合体１０によれば、厚さを小さくできるという効果を奏する。
【００３０】
また、膜電極接合体１０によれば、触媒層１５の厚さをＤとすると、ガス拡散層１８と接する第２の層Ｃ２の厚さは、０．０５・Ｄ以下であることから、厚さが薄くなった分だけ、アイオノマ量を少なくすることができ、排水性を向上することができる。これにより、第２の層Ｃ２とガス拡散層１８との間の含水量が低減し、ガス拡散抵抗が低くなるため、燃料電池の発電性能が向上する。前述したように、第３の部分Ｐ３のアイオノマ量を第２の部分Ｐ２のアイオノマ量を多くすることによって排水性を弱めると、高温運転時の乾燥を抑制できるが、逆に、低温運転時には、ガス拡散層に水分が過度に滞留してしまい、却って発電性能が低下してしまう傾向にある。このため、上述したように、第２の層Ｃ２の厚さを０．０５・Ｄ以下として、発電性能を向上することが有効である。
【００３１】
図５は、第２の層Ｃ２の厚さとガス拡散抵抗との関係を示すグラフである。セル温度を５５℃とし、アノード側およびカソード側の露点温度を６０℃／６０℃とし、アノードガスとして水素ガスを０．５Ｌ／ｍｉｎ、カソードガスとして１％酸素と９９％窒素の混合ガスを１．０Ｌ／ｍｉｎをそれぞれ供給して、限界電流密度法によってガス拡散抵抗（単位：ｓｅｃ／ｍ）を求めることによって、上記のグラフを得た。このグラフからも、第２の層Ｃ２の厚さが０．０５・Ｄを下回ると、ガス拡散抵抗が低い値で安定することがわかる。
【００３２】
Ｅ．変形例：
なお、上記実施形態における構成要素の中の、特許請求の範囲の独立項に記載した要素以外の要素は、付加的な要素であり、適宜省略可能である。また、本発明の上記実施例や実施形態に限られるものではなく、その要旨を逸脱しない範囲において種々の形態において実施することが可能であり、例えば次のような変形も可能である。
【００３３】
Ｅ−１．第１変形例：
上記実施形態では、カソード触媒層１５とアノード触媒層１４は共に第１および第２の層を有していたが、いずれか一方の触媒層のみに第１および第２を有しても良い。この場合、第１および第２の層を有さない触媒層は、公知の方法で作製することができる。例えば、白金とカーボン粒子とアイオノマとを含む触媒形成インクを電解質膜面上に噴霧し、乾燥させることで触媒層を作製する。
【００３４】
Ｅ−２．第２変形例：
上記実施形態では、第２の層Ｃ２において、第３の部分Ｐ３から第２の部分Ｐ２に向かうに連れてアイオノマ量はＶ３からＶ２へ漸次、減少するようにしたが、これに換えて、全体としては減少するが、一部に増加する箇所がある構成としてもよい。また、第１の層Ｃ１において、第２の部分Ｐ２から第１の部分Ｐ１に向かうに連れてアイオノマ量はＶ２からＶ１へ漸次、増加するようにしたが、これに換えて、全体としては増加するが、一部に減少する箇所がある構成としてもよい。さらに、漸次、減少あるいは増加する構成に換えて、段階的に減少あるいは増加する構成としてもよい。要は、第１の部分Ｐ１のアイオノマ量Ｖ１は第２の部分Ｐ２のアイオノマ量Ｖ２よりも多く、第３の部分Ｐ３のアイオノマ量Ｖ３は第１の部分Ｐ１のアイオノマ量Ｖ１よりも多い構成であればよい。
【００３５】
Ｅ−３．第３変形例：
上記実施形態は、触媒として白金を用いたが、これに限らず、電気化学反応を促進する種々の触媒を採用可能である。例えば、白金、バナジウム、パラジウム等の貴金属、あるいは、このような貴金属を含む合金等を採用可能である。
【００３６】
Ｅ−４．第４変形例：
上記実施形態では、触媒を担持する担体としてカーボン粒子を用いたが、これに限らず導電性の良好な種々の材料を採用可能である。例えば、ステンレススチール等の金属を採用しても良い。また、必ずしも担体を用いる必要はなく、触媒とアイオノマとにより触媒層を構成しても良い。
【００３７】
本発明は、上述の実施形態や変形例に限られるものではなく、その趣旨を逸脱しない範囲において種々の構成で実現することができる。例えば、発明の概要の欄に記載した各形態中の技術的特徴に対応する実施形態、変形例中の技術的特徴は、上述の課題の一部又は全部を解決するために、あるいは、上述の効果の一部又は全部を達成するために、適宜、差し替えや、組み合わせを行うことが可能である。また、前述した実施形態および各変形例における構成要素の中の、独立請求項で記載された要素以外の要素は、付加的な要素であり、適宜省略可能である。
【符号の説明】
【００３８】
１…単セル
１０…膜電極接合体
１１…電解質膜
１２…カソード
１３…アノード
１４…アノード触媒層
１５…カソード触媒層
１６…アノードガス拡散層
１８…カソードガス拡散層
２０…セパレータ
２２…セパレータ
３０〜３４…貫通孔
１５０…カーボン粒子
１５２…触媒（白金）
１５４…アイオノマ
１５６…空隙
Ｃ１…第１の層
Ｃ２…第２の層
Ｐ１…第１の部分
Ｖ１…アイオノマ量
Ｐ２…第２の部分
Ｖ２…アイオノマ量
Ｐ３…第３の部分
Ｖ３…アイオノマ量
【図１】
2016095972.tif 000003
【図２】
2016095972.tif 000004
【図３】
2016095972.tif 000005
【図４】
2016095972.tif 000006
【図５】
2016095972.tif 000007